본 발명 의 유리판 용 합지 에서 는 , 한 쪽 표면 에 있 어서 의 탤크 의 존재 비율 이 3 개 / 100 ㎡ 이하 인 것 이 바람직 하 고 , 2 개 / 100 ㎡ 이하 인 것 이 보다 바람직 하 고 , 1 개 / 100 ㎡ 이하 인 것 이 보다 더욱 바람직 하 고 , 0 . 8 개 / 100 ㎡ 이하 인 것 이 보다 더욱 바람직 하 고 , 0 . 6 개 / 100 ㎡ 이하 인 것 이 보다 더욱 바람직 하 고 , 0 . 4 개 / 100 ㎡ 이하 인 것 이 보다 더욱 바람직 하 고 , 0 . 2 개 / 100 ㎡ 이하 인 것 이 특히 바람직 하 다 .